FR 2823505 A1 20021018 FR 0105138 A 20010413 revendlcadons 32 ou 33. COMPOSITION POLYORGANOSILOXANE (POS) MONOCOMPOSANTE RETICULANT ET DURCISSANT EN ELASTOMERE NON JAUNISSANT, A TEMPERATURE AMBIANTE ET EN PRESENCE D'EAU, ET ELASTOMERE AINSI OBTENU s Le domaine de l'invention est celui des mastics silicones monocomposants, stables au stockage en absence d'humidité, non jaunissants, dotés de propriétés blocides (bactéricides/fongicides) performantes et réticulant en élastomères adhérents sur divers supports, à température amblante (par exemple 5 à 35 C) et en présence d'eau (par exemple humidité amblante). De tels mastics à base d'élastomères silicones, sont utilisés dans de nombreuses applications, notamment dans le bâtiment, en tant que moyen d'étanchéification, de jointoiement eVou d'assemblage entres autres. Les propriétés rhéologiques de ces mastics silicones monocomposants (forme pâteuse) font l'objet de beaucoup d'attention dans ces applications. Il en va de même en ce qui concerne leur résistance aux intempéries et à la chaleur, leur flexibilité à basse température, leur facilité de mise en oeuvre et leur réticulation/durcissement rapide in situ, au contact de l'humidité de l'air. Par ailleurs, ces mastics d'étanchéité à base de silicone sont employés dans des environnements humides et chauds tels que les salles de bain ou les cuisines. Ces conditions sont propices à la prolifération de microorganismes tels que des bactéries, champignons ou autres moisissures à la surface du mastic silicone. Une telle invasion microbiologique est de nature à altérer l'aspect de la surface du joint silicone: colorations, salissures et taches noires ou rosées. Pour tenter de mettre fin à ces problèmes esthétiques, les formulateurs de mastics silicones ont eu recours à différents additifs biocides (bactéricides et fongicides). La littérature technique à cet égard est riche. A titre d'exemple, on peut citer la demande de brevet européen EPA-0 034 877 qui propose l'utilisation d'un fongicide du type dilodo-ptolylsulfone ou complexe du titane, dans les mastics silicones acides ou neutres (alcoxy), c'est-à-dire comprenant un silane acétoxylé ou alcoxylé -respectivement- à titre de réticulant. La demande de brevet français FR-A-2 421 195 décrit une composition de polyorganosiloxane vuicanisable en élastomère en présence d'humidité à température ambiante. Cette composition comprend un POS A porteur de motifs hydroxyles fonctionnalisables par des radicaux oximes, acyles, amines, amides ou alcoxy, un réticulant B porteur de radicaux de fonctionnalisation, un fongicide C constitué par du 2-(4-thiazolyl) benzimidazole et un tensioactif D du type copolymère polysiloxane/polyoxyalkylène (éther nonylphénylique de polyoxyéthylène). Il s'est avéré que l'introduction de substance biocide, par exemple antifongique dans les formulations de mastics silicones, peut altérer fortement les propriétés de ces mastics. Ce sont parfois les propriétés de l'élastomère réticulé qui sont affectés (diminution de la dureté, de la vitesse de prise...), mais le plus fréquemment c'est la stabilité au stockage du mastic non réticulé qui est réduite. En outre, dans le cas de mastic silicone blanc ou transiucide, il est fréquent que le biocide provoque un jaunissement important du mastic, directement dans la cartouche ou après réticulation de l'élastomère. De tels effets secondaires ont notamment pu être observés pour les compositions de mastic silicone décrites dans les brevets EP-A-O 034 877 et FR- A-2421 195 évoqués ci-dessus. Comme autres exemples de fongicides entranant le jeunissement des mastics élastomères silicones, on peut citer le 2,3,5,6-tétrachloro-4-méthylsulfonylepipéridine (JP-A-51606158) et les dérivés carbamates de benzimidazole N-substitués (JP-A-560038348). C'est alors qu'ont vu le jour différentes propositions techniques, en vue de pallier les effets secondaires néfastes des mastics silicones monocomposants additivés en biocides. La demande de brevet européen EP-A-O 799 859 est l'une de ces propositions. Elle divulgue des compositions silicones réticulables à température ambiante comprenant un polyméthylsiloxane à extrémités silanol fonctionnalisable par des radicaux de type oxime fournis par un réticulant constitué par un silane comprenant au moins trois radicaux oximes (cétoximes) par molécule. Ce mastic silicone comprend un fongicide dogradable sous radiation ultra-violette (diido méthyl-p-tolyl-sulfone) et un additif constitué par l'oxyde de zinc. Cette proposition technique antérieure ne donne pas entière satisfaction en ce qui concerne le maintien de la transparence et le non jeunissement du mastic. Plus récemment, les formulateurs de mastics silicones additivés de blocides, se sont trouvés confrontés à une nouvelle contrainte. En eKet, le développement des connaissances sur la toxicité des blocides, associé à l'évolution des réglementations dans différents pays, et notamment la nouvelle directive européenne sur les biocides, ont considérablement réduit le nombre de substances biocides potentiellement utilisables dans les mastics silicones. La demande de brevet japonais JP-A-57096044 décrit une composition polysiloxane du type mastic monocomposant réticulable à température ambiante et en présence d'eau, dans laquelle est incorporé un fongicide choisi parmi les dérivés organostanniques ou organostanneux. Un tel mastic se heurterait à cette contrainte toxicologique du fait de la nature du fongicide sélectionné. En outre, une telle composition n'a pas fait toutes ses preuves en matière de non- S jeunissement. La demande de brevet européen EP-A-1 035159 divulgue une composition de mastic silicone neutre de type oxime comprenant un POS A fonctionnalisé, un réticulant silane porteur de radicaux de fonctionnalisation et un antibactérien sélectionné dans la famille des dérivés ferreux (FeSO4). Un composé porteur de fonctions triezole peut être ajouté à la composition selon l'EP-A-1 035 159. Même si cette composition pourrait être tolérce sur le plan toxicologique, elle reste perfectible en termes de performance blocide. Compte tenu de cet arrière plan technologique, I'un des objectifs essentiels de la présente invention est de proposer une composition de mastic silicone monocomposant, non jeunissant, stable au stockage en l'absence d'humidité, résistants à la prolifération de microorganismes et aptes à réticuler/durcir en élastomères adhérents (par exemple blanc ou transiucide), à température amblante (5-35 C) et en présence d'eau essentiellement apportée par l'humidité ambiante. Un autre objectif essentiel de l'invention est de fournir une composition silicone POS monocomposante du type visé dans le paragraphe précédent, et qui subira, in situ, au cours de sa préparation une réaction de fonctionnalisation complète ou le plus proche possible du degré nnaximal de fonctionnalisation accessible, ce mastic silicone monocomposant présentant de ce fait un haut niveau de stabilité au stockage en cartouche. Un autre objectif essentiel de la présente invention est de fournir une composition de mastic silicone monocomposant (acide: acétoxyle; ou neutre: alcoxy ou oxime) contenant un additif blocide efficace contre les bactéries, les champignons et les moisissures notamment, sans affecter les autres propriétés du mastic, dont notamment: stabilité avant réticulation, nonjeunissement avant et après réticulation, bonnes qualités mécaniques du mastic réticulé et adhérence du mastic réticulé sur le plus grand nombre de supports. Un autre objectif essentiel de l'invention est de fournir une composition de mastic silicone monocomposant, transiucide en couche mince ou opaque et du type de celui visé dans les paragraphes précédents, comprenant un biocide performant sur un très large spectre, non jaunissant avant et après réticulation, économique et présentant un profil toxicologique favorable, notamment au regard des nouvelles réglementations sur les biocides. Un autre objectif essentiel de l'invention est de fournir une composition POS monocomposante qui ne fait pas appel obligatoirement à un auxiliaire promoteur de l'adhérence de l'élastomère réticulé sur différents supports et qui permette néanmoins d'obtenir un mastic réticulé (transiucide en couche mince ou opaque, par exemple), dont l'adhérence est déjà correcte sur certains supports, en particulier le verre. Un autre objectif essentiel de l'invention est de fournir une composition de mastic silicone monocomposant, stable au stockage en particulier en cartouche à I'état fonctionnalisé' non jaunissant, non sujet à la contamination microblologique, adhérent, et susceptible d'être préparé en utilisant indifféremment un mode discontinu ("batch") ou un mode continu. Un autre objectif essentiel de l'invention est de fournir une composition de mastic silicone monocomposant transformable en élastomère silicone par réticulation/durcissement à température amblante, en présence d'eau, ce mastic réticulé se devant de ne pas être sensible au jaunissement, d'être résistant à la contamination microblologique, d'être de bonne qualité mécanique et d'être adhérent sur de nombreux supports, en particulier sur les matières plastiques comme par exemple polychlorure de vinyle (PVC) et le polyméthacrylate de méthyle (PMMA). Ces objectifs, parmi d'autres, sont atteints par la présente invention qui concerne en premier lieu une composition polyorganosiloxane (POS) monocomposante, stable au stockage en absence d'humidité et réticulant, en présence d'eau, en élastomère, non jaunissant et adhérent, caractérisée * en qu'elle est exempte d'agent nucléophile (notamment aminé) ou en contient en quantité inférieure à 1000 ppm, de préférence inférieure à 500 ppm, par rapport à la composition totale; * et en ce qu'elle comprend: -Aau moins un polyorganopolysiloxane linéaire réticulable A de formule: (R2)a[RfO]3asi0 $i o si(R2)a[Rfo]3-a (A) dans laquelle: - les substituants R1, identiques ou différents, représentent chacun un radical monovalent hydrocarboné saturé ou non en Cl à C1 3, substitué ou non substitué, aliphatique, cyclanique ou aromatique; - les substituants R2, identiques ou différents, représentent chacun un radical monovalent hydrocarboné saturé ou non en C1 à C13, substitué ou non substitué, aliphatique, cyclanique ou aromatique; - les substituants de fonctionnalisation Rf , identiques ou différents, représentent chacun: À un reste oxime de formule: (R3)2 C N- avec R3 représentant indépendamment, un alkyle linéaire ou ramifié en C1 à C,; un cycloalkyle en C3 à C, un alcényle en C2-Ci3, un reste alcoxy de formule: oR4(CH2CH2O)b- avec R4 représentant indépendamment,un alkyle linéaire ou ramifié en C1 à C; un cycloalkyle en C3 à C, et b = 0 ou 1; À un reste acyle de formule: o R56 o avec R5 représentant un radical monovalent hydrocarboné saturé ou non en C1 à C13, substitué ou non substitué, aliphatique, cyclanique ou aromatique, - n a une valeur suffisante pour conférer au POS A une viscosité dynamique à C allant de 1.000 à 1.000.000 mPa.s; - a est zéro ou 1; -B- éventuellement au moins une résine polyorganosiloxane B fonctionnalisoe par au moins un radical Rf répondant à la définition donnce supra et présentant, dans sa structure, au moins deux motifs siloxyles différents choisis parmi ceux de formules (R1)3SiO12 (motif M), (R1)2SiO2/2 (motif D), R1SiO3/2 (motif T) et SiO2 (motif Q), I'un au moins de ces motifs étant un motif T ou Q. les radicaux R1, identiques ou différents, ayant les significations données supra à propos de la formule (A), ladite résine ayant une teneur pondérale en radicaux fonctionnels Rf allant de 0,1 à 10 %, étant entendu qu'une partie des radicaux R. sont des radicaux Rf ; -C- éventuellement au moins un réticulant C de formule: (R)aSi [Rf ]4 a avec R2, Rfo et a étant tels que définis ci- dessus, -Déventuellement au moins un polydiorganosiloxane D linéaire non réactif et non fonctionnalisé Rf et de formule: (R4)3SiO gii - O) Si(R)3 (D) R' m dans laquelle: - les substituants R1, identiques ou différents, ont les mémes significations que celles données ci-avant pour le polyorganosiloxane A de formule (A); - m a une valeur suffisante pour conférer au polymère de formule (D) une viscosité dynamique à 25 C allant de 10 à 200.000 mPa.s; -E- au moins un blocide E choisi: o dans le groupe comprenant les hétérocycles soufrés eVou azotés, les dérivés de l'acide carbamique, les composés aromatiques mono ou polycycliques condensés ou non et leurs mélanges; o de préférence dans le sous-groupe comprenant: les dérivés d'isothiazolone, les dérivés halogénés et sulfonés du toluène, les sulfones, les carbamates, les benzimidezoles, et leurs mélanges; -F- une charge minérale F. de préférence à base de silice eVou de carbonate; - Gune quantité efficace d'un catalyseur de réticulation/durcissement G choisi parmi: S - les sels de métaux choisis dans le groupe comprenant: Sn, Zn, Fe, Pb, Ba, Mn et Zr, de préférence sous forme de monocarboxylates eVou de dicarboxylates, - les dérivés organiques du titane, - et leurs mélanges; -H- éventuellement au moins un agent auxiliaire H non nucléophile, de préférence non aminé. La composition de mastic silicone monocomposant selon l'invention possède toutes les propriétés intéressantes et propres à ce type de produit et présente au surplus une activité blocide (bactéricide et fongicide) importante, sans que cela n'entraîne de jaunissement, ni de perte de la stabilité au stockage. En outre, la composition de mastic selon l'invention est économique et conduit à des élastomères réticulés doués de propriétés mécaniques avantageuses et adhérents sur de nombreux supports, sans même que la présence d'un auxiliaire ou promoteur d'adhérence ne soit totalement indispensable. La composition selon l'invention correspond à une forme de réalisation dans laquelle le constituant essentiel, à savoir le POS A est au moins partiellement fonctionnalisé au niveau de ses extrémités (initialement porteuses de fonctions hydroxyles) par des radicaux de fonctionnalisation Rf liés au silane réticulant C. Les OH du précurseur du POS A réagissent avec les Rf du silane réticulant C, par condensation. Le POS A est fonctionnalisé selon des techniques connues de l'homme du métier. Ce POS A fonctionnalisé correspond à une forme stable en absence d'humidité, du mastic monocomposant ici considéré. En pratique, cette forme stable est celle de la composition conditionnée en cartouches hermétiquement fermées, qui seront ouvertes par l'opérateur lors de l'utilisation et qui lui permettront d'appliquer le mastic sur tous les supports souhaités. Le précurseur hydroxylé A' du POS A fonctionnalisé Rf est un polydiorganosiloxane oc, -hydroxylé de formule: (Al) HC]$i o H avec R. et n tel que défini ci-dessus dans la formule (A). L'éventuelle résine POS B fonctionnalisée Rf est produite de la même façon que le POS A fonctionnalisé Rf , par condensation avec le silicone réticulant C porteur de radicaux de fonctionnalisation Rf . Le précurseur de la résine POS B fonctionnalisée Rf est une résine POS B' hydroxylée répondant à la définition donnée ci-dessus pour B à la différence qu'une partie des radicaux Ri correspondent à des OH. La composition de mastic monocomposant selon l'invention peut être du type acide (acétoxy...) ou bien encore du type neutre (oxime, alcoxy...). 11 est à noter qu'au moins une partie du caractère inventif du mastic selon l'invention, tient à la sélection judicieuse et avantageuse d'un groupe bien délimité de blocides E, en ayant pris soin d'exclure de la composition des composés nucléophiles dès lors que ceux ci sont présents en quantité supérieure à 1000 ppm de préférence supérieure à 500 ppm par rapport à la composition totale. Selon une disposition préférée de l'invention, la composition de mastic silicone monocomposant concernce est plutôt de type neutre, par exemple oxime ou alcoxy, ce qui signifie que les substituants de fonctionnalisation Rf des formules A B et C sont identiques ou différents, représentent chacun: 25. un reste oxime de formule: (R3)2 C N-O avec R3 représentant indépendamment, un alkyle linéaire ou ramifié en C1 à C; un cycloalkyle en C3 à C, un alcényle en C2-C8, de préférence sélectionné dans le groupe comprenant: méthyle, éthyle, propyle, butyle, vinyle, allyle; À eVou un reste alcoxy de formule: oR4(CH2CH2O)b- avec R4 représentant indépendamment, un alkyle linéaire ou ramifié en C, à C; un cycloalkyle en C, à Ce, de préférence sélectionné dans le groupe comprenant: méthyle, éthyle, propyle, butyle et méthyglycol, et b = 0 ou 1. s En effet, il a pu être observé que les problèmes de stabilité en cartouche et de jeunissement en présence de blocide, sont plus aigus dans le cas o l'on a affaire à des mastics silicones monocomposants neutres de type oxime ou alcoxy. Dans un mode préféré de réalisation de l'invention, les substituants de fonctionnalisation Rf sont de type alcoxy et répondent à la formule oR4(OCH2CH2)b -telle que définie ci-dessus et le catalyseur de réticulation/durcissement G comprend au moins un sel d'acide carboxylique de Zr, Fe, Pb, Ba ou Mn eVou au moins un dérivé organique du titane choisi dans le groupe constitué par: + des monomères G1 deformule: Ti[(ocH2cH2)c OR7]4 (G1) dans laquelle: - les substituants R7, identiques ou différents, représentent chacun un radical alkyle, linéaire ou ramifié, en C1 à C12; c représente zéro, 1 ou 2; - avec les conditions selon lesquelles, quand le symbole c représente zéro, le radical alkyle R7 possède de 2 à 12 atomes de carbone, et quand le symbole c représente 1 ou 2, le radical alkyle R7 possède de 1 à 4 atomes de carbone; + des polymères G2 découlant de l'hydrolyse partielle des monomères de formule (G1) dans laquelle le symbole R7 a la signification précitée avec le symbole c représentant zéro. Dans ce mode préféré de réalisation de l'invention, le blocide E est sélectionné dans le groupe comprenant: N-octyl-isothiazoline-3-one, di-chloro-N-octyl-isothiazoline-3-one, Nbutyl- benzisoth iezol ine-3-one, 2-(4-thiezolyl) benzimidezole, d ilod iométhylp-tolyl sulfone, lodo-propynyl-N-butylcarbamate. La mise en oeuvre de ces blocides dans les compositions selon l'invention, permet d'obten ir d es résu ltats pa rticu l ièreme nt su rp re n a nts et i n attend us en matière de résistance au jaunissement et de stabilité au stockage de la composition non réticulée. Parmi les auxiliaires H ou additifs particulièrement intéressants pour la composition selon l'invention, on citera les promoteurs d'adhérence. Ainsi la composition POS de mastic monocomposant selon l'invention peut comprendre au moins un promoteur d'adhérence H1 non nucléophile en particulier et non aminé, de préférence choisi parmi les composés organosiliciques portant à la fois: (1) des groupes hydrolysables liés à l'atome de silicium et (2) des groupes organiques substitués par des radicaux choisis dans le groupe des radicaux (méth)acrylate, époxy, et alcényle, et plus préférentiellement encore dans le groupe comportant: le vinyltriméthoxysilane (VTMS), - le 3-Glycidoxypropyl-triméthoxysilane (GLYMO), - le méthacryloxypropyltriméthoxysilane (MEMO), - et leur mélanges. Pour détailler un peu plus la nature des éléments constitutifs de la composition selon l'invention, il importe de préciser que les substituants R1 des polymères POS A fonctionnalisés, des résines B fonctionnalisées Rf et des polymères D facultatifs non fonctionnalisés sont sélectionnés dans le groupe formé par: - les radicaux alkyles et halogénoalkyles ayant de 1 à 13 atomes de carbone, - les radicaux cycloalkyles et halogénocycloalkyles ayant de 5 à 13 atomes de carbone, - les radicaux alcényles ayant de 2 à 8 atomes de carbone, - les radicaux aryles et halogénoaryles mononucléaires ayant de 6 à 13 atomes de carbone, - les radicaux cyanoalkyles dont les chanons alkyles ont de 2 à 3 atomes de carbone, les radicaux méthyle, éthyle, propyle, isopropyle, n-hexyle, phényle, vinyle et 3,3,3-trifluoropropyle étant particulièrement préférés. Plus précisément encore, et à titre non limitatif, les substituants R' mentionnés ci-dessus pour les polymères POS A et D (facultatifs) comprennent: - les radicaux alkyles et halogénoalkyles ayant de 1 à 13 atomes de carbone tels que les radicaux méthyle, éthyle, propyle, isopropyle, butyle, pentyle, hexyle, éthyl-2 hexyle, octyle, décyle, trifluoro-3,3,3 propyle, trifluoro-4,4,4 butyle, pentafluoro-4,4,4,3,3 butyle, S - les radicaux cycloalkyles et halogénocycloalkyles ayant de 5 à 13 atomes de carbone tels que les radicaux cyclopentyle, cyclohexyle, méthylcyclohexyle, propylcyclobexyle, difluoro-2,3 cyclobutyle, difluoro3,4 méthyl-5 cycloheptyle, - les radicaux alcényles ayant de 2 à 8 atomes de carbone tels que les radicaux vinyle, allyle, butène-2-yle, - les radicaux aryles et halogénoaryles mononucléaires ayant de 6 à 13 atomes de carbone tels que les radicaux phényle, tolyle, xylyle, chlorophényle, dichlorophényle, trichlorophényle, - les radicaux cyanoalkyles dont les chanons alkyles ont de 2 à 3 atomes de carbone tels que les radicaux p-cyanocthyle et y-cyanopropyle. A titre d'exemples concrets de motifs siloxyle D: (R1)2SiO2/2 présents dans les diorganopolysiloxanes A fonctionnalisés Rf de formule (A) et dans les diorganopolysiloxanes non réactifs D facultatifs de formule (D), on peut citer: (CH3)2SiO, CH3(CH2=CH)SiO, CH3(C6H5)SiO, (C6H5)2sio' CF3CH2CH2(CH3)SiO, NC-CH2CH2(CH3)SiO' NC-CH(CH3)CH2(CH2=CH)SiO, NCCH2CH2CH2(C6H5)SiO Il doit être compris que, dans le cadre de la présente invention, on peut utiliser comme polymères fonctionnalisés A de formule (A) un mélange constitué de plusieurs polymères initialement hydroxylés et au moins en partie fonctionnalisés Rf , qui diffèrent entre eux par la valeur de la viscosité eVou la nature des substituants liés aux atomes de silicium. Il doit être indiqué de plus que les polymères fonctionnalisés A de formule (A) peuvent éventuellement comprendre des motifs siloxyle T de formule R1SiO3/2 eVou des motifs siloxyles Q: SiO4/2, dans la proportion d'au plus 1 % (ce % exprimant le nombre de motifs T eVou Q pour 100 atomes de silicium). Les mêmes remarques s'appliquent aux polymères D non fonctionnalisés et non réactifs D ( facultatifs) de formule (D). Les substituants R1 des polymères fonctionnalisés A et des polymères non réactifs et non fonctionnalisés D (facultatifs) avantageusement utilisés, du fait de leur disponibilité dans les produits industriels, sont les radicaux méthyle, éthyle, propyle, isopropyle, n-hexyle, phényle, vinyle et 3,3,3-trifluoropropyle. Plus avantageusement, au moins 80 % en nombre de ces substituants sont des radiaux méthyle. On met en oeuvre des polymères fonctionnalisés A ayant une viscosité dynamique à 25 C allant de 1.000 à 1.000.000 mPa.s et, de préférence, allant de 10.000 à 200.000 mPa.s. S'agissant des polymères non fonctionnalisés D (facultatifs), ils présentent une viscosité dynamique à 25 C allant de 10 à 200.000 mPa.s et, de préférence allant de 50 à 150.000 mPa.s. Les polymères non résctifs et non fonctionnalisés D, quand on les utilise, peuvent être introduits en totalité ou en plusieurs fractions et à plusieurs stades ou à un seul stade de la préparation de la composition. Les éventuelles fractions peuvent être identiques ou différentes en termes de nature eVou de proportions. De préférence, D est introduit en totalité à un seul stade. Comme exemples de substituants R1 des résines POS B fonctionnalisoes Rf qui conviennent ou qui sont avantageusement utilisés, on peut citer les divers radicaux R1 du type de ceux mentionnés nommément ci-avant pour les polymères fonctionnalisés A et les polymères non réactifs et non fonctionnalisés D (facultatifs). Ces résines silicones sont des polymères polyorganosiloxanes ramifiés bien connus dont les procédés de préparation sont décrits dans de no m breux b revets. Co m me exem ples co ncrets de rési n es util isa bles, o n peut cite r les résines MQ, MDQ, TD et MDT. De préférence, comme exemples de résines utilisables, on peut citer les résines POS B fonctionnalisées Rf ne comprenant pas, dans leur structure, de motif Q. De manière plus préférentielle, comme exemples de résines utilisables, on peut citer les résines TD et MDT fonctionnalisées comprenant au moins 20 % en poids de motifs T et ayant une teneur pondérale en groupement Rf allant de 0,3 à 5 %. De manière encore plus préférentielle, on utilise des résines de ce type, dans la structure desquelles au moins 80 % en nombre des substituants R1 sont des radicaux méthyle. Les groupements fonctionnels Rf des résines B peuvent être portés par les motifs M, D eVou T. Concernant les POS A fonctionnalisés et les réticulants C, on peut citer à titre d'exemples concrets de substituants R2 qui conviennent particulièrement, les mêmes radicaux que ceux mentionnés nommément ci-avant pour les substituants R' des polymères fonctionnalisés A et des polymères non fonctionnalisés et non réactifs D. S'agissant des substituants R3, R4, R5 constitutifs des radicaux de fonctionnalisation Rf , on mentionnera que les radicaux alkyles en C-C4, tels que les radicaux méthyle, éthyle, propyle, isopropyle et n-butyle, s'avèrent plus spécialement appropriés. Selon le mode préféré de réalisation de la composition, selon l'invention, les radicaux de fonctionnalisation Rf sont de type alcoxy et plus préférentiellement encore sont issus de réticulants silanes C choisis dans le groupe comprenant si(OCH3)4 Si(OCH2CH3)4 Si(OCH2CH2CH3)4 (CH3o) 3sicH3 (C2H5o)3sicH3 (CH3O)3Si(CH=CH2) (C2H5O)3Si(CH=CH2) (CH3O)3Si(CH2- CH=CH2) (CH3O)3Si[CH2-(CH3)C=CH2] (C2H5O)3Si(oCH3) Si(OCH2-CH2-0CH3)4 CH3Si(OCH2-CH2-OCH3)3 (CH2=CH)Si(OCH2CH2OCH3)3 C6H5Si(OCH3)3 C6H5Si(OCH2CH2-0CH3)3 En pratique, les réticulants silane C porteurs des radicaux de fonctionnalisation R' sont choisis parmi: Si(OC2Hs)4, CH3Si(OCH3)3, CH3Si(oC2H5)3'(C2H5o)3Si(oCH3), (CH2=CH)Si(oCH3)3, (CH2=CH)Si(OC2H5)3, Suivant une caractéristique remarquable de l'invention, la composition peut comprendre un catalyseur de fonctionnalisation, en présence duquel se déroule la réaction des précurseurs hydroxylés A' et des précurseurs hydroxylés B'avec les réticulants C, conduisant au POS A et à la résine B respectivement. Ce cataiyseur de fonctionnalisation peut étre sélectionné avantageusement parmi les composés suivants: - I'acétate de potassium (cf. US-A-3.504.051) , - les oxydes minéraux divers (cf. FR-A-1.495.011), - les carbamates (cf. EP-A-0.210.402), - la lithine (cf. EP-A-0.367.696), - la soude ou la potasse (cf. EP-A-0.457.693). Dans certains cas, il peut étre nécessaire de neutraliser le catalyseur de fonctionnalisation. Ainsi, s'agissant de la lithine, on peut employer à ceffe fin de nombreux produits, comme par exemple: - du trichloroéthyliphosphate, - du diméthylvinylsilylacétate, - un silylphosphate du type de ceux décrits dans le brevet français FR-B-2 410 004, - ou une silice de précipitation ou de combustion. On recommande, dans le cadre de la présente invention, d'utiliser comme catalyseur de fonctionnalisation: la lithine, de formule LiOH ou LiOH,H2O. De préférence, elle est utilisée en solution dans au moins un alcool aliphatique H2 ayant de 1 à 3 atomes de carbone et qui sera défini plus en détail ciaprès. On met en oeuvre une quantité efficace de catalyseur de fonctionnalisation, c'est-à-dire une quantité telle que la vitesse de réaction de fonctionnalisation soit la plus élevée possible, notamment en utilisant Si(OC2Hs)4, CH3Si(OCH3)3, CH3Si(OC2H5)3, (C2H5O)3Si(oCH3)' (CH2=CH)Si(oCH3)33 (CH2=CH)Si(OC2Hs)3 comme agent de fonctionnalisation qui n'est autre que le réticulant C. Dans la plupart des cas, on utilise de 0,001 à 5 moles de catalyseur pour 1 mole de groupements silanols (_SiOH) apportés, d'une part, par le (ou les) précuseur(s) A' du (ou des) polymère(s) fonctionnalisé(s) A et, d'autre part, par le (ou les) précurseurs B' de la (ou des) résine(s) fonctionnalisée(s) B. Dans le cas préféré faisant appel à la lithine, on utilise de 0,005 à 0,5 moles de LiOH pour 1 mole de groupements silanols de A' ou B'. La charge minérale F peut étre constituée de silice amorphe sous forme d'un solide. L'état physique dans lequel se présente la silice est indifférent, c'est à-dire que ladite charge peut se présenter sous forme de poudre, de microperles, de granulés ou de billes, dès lors que cette charge est suffisamment dispersoe au sein des compositions selon la présente invention, de manière à atteindre l'objectif souhaité de transiucidité. A titre de silice amorphe susceptible d'être mise en oeuvre dans l'invention, conviennent toutes les silices précipitées ou pyrogénées (ou silices de combustion) connues de l'homme de l'art. Bien entendu, on peut utiliser aussi des coupages de différentes silices. On préfère les silices de précipitation sous forme de poudre, les silices de combustion sous forme de poudre ou leurs mélanges; leur surface spécifique BET est généralement supérieure à 40 m2/g et, de préférence, comprise ente 100 et 300 m2/g; à titre plus préférentiel, on utilise les silices de combustion sous forme de poudre. Selon une variante, la charge F peut être constituée, au-delà des silices, par des charges blanches opacifiantes, telles que des carbonates de calcium, des oxydes de titane ou d'aluminium, voire même par des noirs de fumées. En pratique, les charges F peuvent se présenter sous la forme de produits m inéra ux et/ou organ iq u es pl us g rossièrement d ivisés, de d ia mètre pa rticu lai re moyen supérieur à 0,1 micron; parmi les charges préférées figurent le quartz broyé, les silices de diatomées, le carbonate de calclum, l'argile calcinée, l'oxyde de titane du type rutile, les oxydes de fer, de zinc, de chrome, de zirconium, de magnésium, les différentes formes d'alumine (hydratée ou non), le nitrure de bore, le lithopone, le métaborate de baryum, la poudre de liège, la sclure de bois, les phtalocyanines, les fibres minérales et organiques, les polymères organiques (polytétrafluorcéthylène, polyéthylène, polypropylène, polystyrène, polychlorure de vinyle). Ces charges peuvent être modifices en surface, et plus spécialement les charges d'origine minérale, par traitement avec les divers composés organosiliciques habituellement employés pour cet usage. Ainsi ces composés organosiliciques peuvent être des organochlorosilanes, des diorganocyclopolysiloxanes, des hexaorganodisiloxanes, des hexaorganodisilazanes ou des diorganocyclo- polysilezanes (brevets FR 1 126 884, FR 1 136 885, FR 1 236 505, GB 1 024 234). Les charges traitées renferment, dans la plupart des cas, de 3 à 30 % de leur poids de composés organosiliciques. L'introduction des charges a pour but de conférer de bonnes caractéristiques mécaniques et rhéologiques aux élastomères découlant du durcissement des compositions conformes à l'invention. On peut introduire une seule espèce de charges ou des mélanges de plusieurs espèces. En combinaison avec ces charges peuvent être utilisés des pigments minéraux eVou organiques ainsi que des agents améliorant la résistance thermique (sels et oxydes de terres rares tels que les oxydes et hydroxydes cériques) et/ou la résistance à la flamme des élastomères. Parmi les agents améliorant la résistance à la flamme peuvent être cités les dérivés organiques halogénés, les dérivés organiques du phosphore, les dérivés du platine tels que l'acide chloroplatinique (ses produits de réaction avec des alcanols, des éthers-oxydes), les complexes chlorure platineux-oléfines. Ces pigments et agents représentent ensemble au plus 20 % du poids des charges. En ce qui concerne le catalyseur de durcissement G. on peut mentionner, à titre d'exemples de symboles R4 dans les dérivés organiques du titane Gl de formule (G1), les radicaux: méthyle, éthyle, propyle, isopropyle, butyle, isobutyle, hexyle, éthyl-2 hexyle, octyle, décyle et dodécyle. Comme exemples concrets de monomères G1 de formule (G1), peuvent être cités: le titanate d'éthyle, le titanate de propyle, le titanate d'isopropyle, le titanate de butyle, le titanate d'éthyl-2-hexyle, le titanate d'octyle, le titanate de décyle, le titanate de dodécyle, le titanate de p-méthoxyéthyle, le titanate de p éthoxyéthyle, le titanate de p-propoxyéthyle, le titanate de formule Ti[(OCH2CH2)2OCH3]4. Les titanates monomères G1 plus particulièrement appréciés sont les produits suivants, pris seuis ou en mélange: le titanate d'éthyle, le titanate de propyle, le titanate d'isopropyle, le titanate de butyle (n-butyle). Comme exemples concrets de polymères G2 provenant de l'hydrolyse partielle des titanates monomères, pouvent être cités: les polymères G2 provenant de l'hydrolyse partielle des titanates d'isopropyle, de butyle ou d'éthyl-2 hexyle. Les catalyseurs de réticulation/durcissement G peuvent également être choisis parmi les sels de métaux, et en particulier parmi les sels métalliques (zirconium, fer, plomb, manganèse par exemple) d'acides carboxyliques tels que par exemple les esters zirconiques (US-A-4,525,565), le stéarate de fer, et les octoates de plomb ou de zinc. Selon une caractéristique préférée de l'invention, la composition POS de mastic monocomposant composant: - 100 parties en poids de diorganopolysiloxane(s) linéaire(s) A fonctionnalisé(s) par RfO' - O à 30, de préférence 5 à 15, parties en poids de résine(s) hydroxylée(s) B. - 2 à 15, de préférence 3,5 à 7, parties en poids de réticulant(s) C, - O à 30, de préférence de 5 à 20, parties en poids de diorganopolysiloxane(s) linéaire(s) non fonctionnalisé(s) et non réactif(s) D, - 0,1 à 10, de préférence 1 à 5, parties en poids de blocide E, - 2 à 40, de préférence 8 à 20, parties en poids de charge à base de silice eVou de carbonate F. 0,3 à 5 de préférence 0,5 à 3 parties en poids de catalyseur de réticulation/durcissement G. et - O à 20 parties en poids d'agent(s) auxiliaire(s) promoteur H1, - O à 2 pa rties en poid s d'agent(s) auxi l iaire(s) H2 co n stitu é pa r u n al coo l (s). Comme déjà indiqué supra, I'agent auxiliaire H peut être un promoteur d'adhérence H1 éventuellement présent à hauteur de 0,1 à 10 parties en poids pour cent parties en poids de polymères A fonctionnalisés par des radicaux Rf . Ce promoteur d'adhérence H1 est choisi parmi les composés organosiliciques portant à la fois: - des groupes hydrolysables liés à l'atome de siliclum, et - des groupes organiques substitués par des radicaux choisis dans la famille des radicaux époxy et alcényle. L'emploi d'un agent auxiliaire H2 constitué par un alcool correspond à une forme préférée de mise en oeuvre du catalyseur de fonctionnalisation (en particulier la lithine) sous forme de solution alcoolique: I'alcool H2 choisi peut être le méthanol, I'éthanol, I'isopropanol ou un mélange de ces alcools. Dans cette forme de réalisation la quantité de catalyseur de fonctionnalisation utilisoe se situe dans l'intervalle allant de 0,1 à 2 parties en poids, et de préférence de 0,2 à 1 partie en poids, pour cent parties de polymère(s) fonctionnalisé(s) A. D'autres agents auxiliaires et additifs H peuvent être incorporés à la composition selon l'invention; ceux-ci sont choisis en fonction des applications dans lesquelles sont utilisées lesdites compositions. La composition silicone monocomposante selon l'invention est avantageusement exempte de constituants susceptibles d'interagir avec les biocides de E judicieusement sélectionnés. Cela permet d'éviter la formation indésirable de coloration jeune, tout en garantissant l'absence de prolifération de bactéries, moisissures et champignons sur le mastic silicone appliqué dans des ambiances humides et chaudes. Ainsi, le mastic garde son aspect d'origine acceptable, par exemple transiucide ou blanc. Cet acquis ne se fait pas au détriment de la stabilité au stockage en absence d'eau de la composition silicone fonctionnalisée, ni au détriment de sa capacité de réticuler en présence d'eau et à température ambiante pour former un mastic élastomère doté de propriétés mécaniques convenables et adhérant sur bon nombre de supports comme par exemple le bois, le verre, les métaux comme l'aluminium, les matières synthétiques comme le polyméthacrylate de méthyle, et les polycarbonates, les polyesters, les polychlorures de vinyle, les résines mélamine-formol, les résines époxy et les résines acrylonitrilebutadiènestyrène. Les compositions conformes à l'invention durcissent à température ambiante et notamment à des températures comprises entre 5 et 35 C en présence d'humidité. Le durcissement (ou la réticulation) s'effectue de l'extérieur à l'intérieur de la masse des compositions. Il se forme d'abord, en surface, une peau puis la réticulation se poursuit dans la masse. Ces compositions peuvent étre employées pour de multiples applications comme le jointoiement dans l'industrie du bâtiment, I'assemblage et le collage de matériaux les plus divers (métaux; matières plastiques comme par exemple le PVC, le PMMA; les caoutchoucs naturels et synthétiques; bois; carton; faence; brique; verre; pierre; béton; éléments de maçonnerie), et ceci aussi bien dans le cadre de l'industrie du bâtiment que dans celui des industries de I'automobile, de l'électroménager et de l'électronique. Selon un autre de ses aspects, la présente invention a également pour objet un élastomère non jaunissant susceptible d'adhérer sur différents substrats et obtenu par réticulation et durcissement de la composition de mastic silicone monocomposante décrite ci-dessus. Les com positions orga nopolys iloxa n es monoco m posa ntes conform es à la présente invention sont préparées à l'abri de l'humidité en opérant dans un réacteur fermé, muni d'une agitation, dans lequel on peut au besoin faire le vide, puis remplacé éventuellement l'air chassé par un gaz inerte anhydre, par exemple par de l'azote. Pour cette préparation, il est recommandé d'utiliser un appareillage, fonctionnant selon un mode discontinu ou un mode continu, qui permette: de brasser intimement, à l'abri de l'humidité: dans une étape 1, les constituants suivants: POS A' hydroxylé précurseur du POS A fonctionnalisée Rf , résine B' hydroxylée précurseur de la résine POS B fonctionnalisoe Rf , résine C, catalyseur de fonctionnalisation, POS non fonctionnalisé et non réactif D (facultatif); puis dans une étape 2, le mélange réactionnel de l'étape 1 complété par l'ajout des constituants F. G. biocide E et additif H1 (facultatif); et - d'évacuer dans une étape 3 les matières volatiles présentes (polymères de bas poids moléculaires, alcool formé au cours de la réaction de fonctionnalisation, alcool H2 éventuellement utilisé). A titre d'exemples d'appareillages, on peut citer: les disperseurs lents, les malexeurs à pale, à hélice, à bras, à ancre, les malexeurs planétaires, les malexeurs à crochet, les extrudeuses à vis unique ou à plusieurs vis. Chacune des étapes mises en oeuvre dans cette préparation est conduite à une température se situant dans l'intervalle allant de 10 à 11 0 C. De préférence, chacune des étapes est conduite à une température allant de 15 à 90 C. L'étape 1 est conduite pendant une période de temps suffisante (allant par exemple de 10 secondes à 10 minutes) pour réaliser une réaction de fonctionnalisation complète ou le plus proche possible du dogré maximal de fonctionnalisation accessible dans les conditions opératoires choisies. L'étape 2 est conduite pendant une période de temps suffisante (allant par exemple de 10 secondes à 30 minutes) pour arriver à des compositions homogènes. L'étape 3 est conduite généralement sous une pression réduite comprise entre 20.102Pa et 900.102 Pa, pendant une période de temps suffisante (allant par exemple de 10 secondes à 1 heure) pour évacuer toutes les matières volatiles. L'invention sera mieux comprise à l'aide des exemples qui suivent qui décrivent la préparation de formules de mastics neutres de type oxime ou alcoxy comportant des antifongiques et présentant ou non des propriétés avantageuses de non jeunissement et de stabilité et conduisant à des élastomères réticulés ayant de bonnes qualités mécaniques, selon qu'ils répondent ou non à la présente invention. EXEMPLES Dans ces exemples, on prépare et on évalue en termes de jeunissement et de propriétés mécaniques (dureté Shore) trois formules de compositions de mastics silicones monocomposants: (1) neutres (oxime) transiucides: exemple comparatif 1; (2) neutres alcoxy chargés: exemple comparatif 2; (3) et neutres alcoxy transiucides: exemple 3 selon l'invention. Seul le mastic de l'exemple 3 satisfait pleinement aux propriétés attendues de stabilité au stockage, de nonjaunissement, et d'efficacité bactéricide et fongicide. Les antifongiques qui ont été sélectionnés conformément à l'invention, (efficaces et ayant un profil toxicologique favorable selon les nouvelles réglementations sur les biocides), sont les suivants: N-octylisothiazoline-3-one (Ecoplast PA20 de Progiven, Vinyzène IT3020 DOP de Rhom et Haas...), di-chloro-N-octyl-isothiazoline-3-one (Ecoplast T20 de Progiven, Kathon 910SB de Rhom et Haas...), N-butyl-benzisothiazoline-3one (Vanquish 100 d'Avecia), 2-(4-thiezolyl) benzimidazol (TK100,), diiodiométhyl-p-tolyl-sulfone (Amical 48 de Angus), lodo-propynyl Nbutylcarbamate (Bionyl A-285 de Troy, IBF8DOP de Akzo...). Exemple comparatif 1: mastics oxime transiucides Préparation A: témoin sans antifonuique Dans un mélangeur tripale de 1,5 litres, charger 600 g d'huile polydiméthylsiloxane c,co hydroxylée de viscosité 80 000 mPa.s, 249,75 g d'huile 47V1000. Mélanger puis ajouter le mélange de 38,4g de méthyloxime avec 4,7 g de vinyloxime. Mélanger pendant 10 min. Introduire progressivement 90,3 g de silice de combustion et mélanger. Puis, ajouter 19,8 g de aminopropyl tri-éthoxy silane (= silane AMEO de Dequssa-Huels) et 0,3 g de catalyseur diacétate de dibutyl étain. Agiter quelques minutes sous vide. Préparation B: Préparation identique à A en rejoutant à la fin (avec le silane) 1 g de TK100 de la société Chemviron (soit 0,1 % en poids). Préparation C: Préparation identique à A en rajoutant à la fin 4 g de Vinyzène IT 3020 DOP de la société Rhom et Haas (soit environ 0,4 % en poids). Préparation D: Préparation identique à A en rajoutant à la fin 1 g d'Amical 48 de la société Angus (soit environ 0,1 % en poids). Les résultats sont donnés dans le tableau 1 ci-dessous. Tableau 1: A: témoin | B | C D Antifongique Sans K100 Vinyzène IT 3020 Amical 48 Dureté Shore A 16 17 16 17 initiale * Dureté Shore A * vieilli 7 jours 70 C 14 15 9 13 Indice de jaune - 1,75 0,33 - 0,49 0,22 initial** Indice de jaune** vieilli 7 jours à 5,2 12,2 15,3 17,2 1 00 C * en 3 épaisseurs de 2 mm, après 7 jours de réticulation à 23 C et 50 % H. R. ** Mesuré au spectrocolorimètre (Y1925, films de 2 mm,après 7 jours de réticulation à 23 C et 50 % H.R.) Exemple comparatif 2: mastics alcoxy chargé Préparation E: témoinsansantifonnique Dans un mélangeur tripale de 1,5 litres, charger 630 g d'huile polydiméthylsiloxane, hydroxylée de viscosité 135 000 mPa.s, 210 g d'huile 47V1000. Mélanger puis ajouter 30 g de vinyltriméthoxysilane. Mélanger puis ajouter 3,8 g de catalyseur de fonctionnalisation (LiOH, H20 à 4 % dans le méthanol). Introduire progressivement 60 g de silice de combustion et mélanger, puis 720 g de carbonate de calcium BLR3 de OMYA. Mélanger et ajouter un mélange de 8,2 g de p-aminocthyl y-aminopropyl méthyldiméthoxy silane (= silane 1411 de Huels), de 0,36 g de catalyseur 2021* et 4,5 g de Bréox B-225 de la société INSPEC. Agiter quelques minutes sous vide. * Catalyseur 2021 = mélange équlmolaire de dilaurate de dibutyl étain et de bisacétylacétonate de dibutyl étain. Préparation F: Vinvzène IT 3020 DOP Préparation identique à l'essai témoin E, en rejoutant après l'addition du carbonate BLR3, 8,3 g d'antifongique Vinyzène IT 3020 DOP (soit environ 0,5 % en poids). Préparation G: Amical 48 Préparation identique à l'essai témoin E, en rajoutant après l'addition du carbonate BLR3, 3,4 g d'antifongique Amical 48 (soit environ 0,2 % en poids). Les résultats sont donnés dans le tableau 2 ci-dessous: Tableau 2: E: témoin V inyzène IT 3020 Antifongique Sans DOP Amical 48 Dureté Shore A 20 Non réticulé 14 Dureté Shore A * vieilli 1 jours 100 C 17 Non réticulé 10 * en 3 épaisseurs de 2 mm, après 7 jours de réticulation à 23 C et 50 % H. R. Exemple 3: mastics alcoxy selon l'invention Préparation H: témoin sans antifonuique Dans un mélangeur tripale de 1,5 litres, charger 587 g d'huile polydiméthylsiloxane, ' hydroxylée de viscosité 135 000 mPa.s, 150 g d'huile 47V100, 40 g de 47V100 000 et 66 g de résine MDTOH. Mélanger puis ajouter g de vinyltriméthoxysilane. Mélanger puis ajouter 3,8 g de catalyseur de fonctionnalisation (LiOH, H20 à 4 % dans le méthanol). Introduire progressivement 95 g de silice de combustion traitée D4 et mélanger. Ajouter 15g de méthacryloxypropyl- triméthoxysilane et 13 g de titanate de butyle. Agiter quelques minutes sous vide. Préparation l: Vanquish 100 Préparation identique à l'essai témoin H. en rajoutant à la fin de la préparation, 2 g d'antifongique de Vanquish 100 (soit environ 0,2 % en poids). Préparation J: Ecoplast PA20 Préparation identique à l'essai témoin H. en rejoutant à la fin de la préparation, 6,8 g d'antifongique Ecoplast PA20 (soit environ 0,68 % en poids). Préparation K: Ecoplast T20 Préparation identique à l'essai témoin H. en rajoutant à la fin de la préparation, 6 g d'antifongique Ecoplast T20 (soit environ 0,6 % en poids). s Préparation L: IBF8DOP Préparation identique à l'essai témoin H. en rajoutant après, 15 g d'antifongique (soit environ 1,5 % en poids). Les résultats sont donnés dans le tableau 3 ci-dessous. Tableau 3: H: I J K L M témoin Antifongique Sans Vanquish Ecoplast Ecoplast Kathon IBF8DOP PA 20 T20 910 SB Dureté Shore A 21 21 20 21 20,5 20,5 initiale * Dureté Shore A * 17, 5 17 16,5 17,5 17 17,5 vieilli 15 jours C Indice de jaune - 2,5 -1,6 -1, 9 -1,8 -2,2 -2,2 initial** Indice de jaune** vieilli 10 jours à 4,1 3,9 4, 2 2,9 3,9 3,8 C * en 3 épaisseurs de 2 mm chacune, après 7 jours de réticulation à 23 C et 50 % H.R. ** Mesuré au spectrocolorimètre (Y1925, films de 2 mm,après 7 jours de réticulation à 23 C et 50 % H.R.) Ces compositions permettent d'obtenir des mastics avec une activité bactéricide et antifongique importante, ne jaunissant pas et dont la stabilité au stockage est satisfaisante. REVENDICATIONS 1- Composition polyorganosiloxane (POS) monocomposante, stable au stockage en absence d'humidité et réticulant, en présence d'eau, en élastomère, non jaunissant et adhérent, caractérisée * en qu'elle est exempte d'agent nucléophile (notamment aminé) ou en contient en quantité inférieure à 1000 ppm de préférence à 500 ppm par rapport à la composition totale; * et en ce qu'elle comprend: -A- au moins un polyorganopolysiloxane linéaire réticulable A de formule: (R2)a[Rf ]3 aSi- O:] olr Si(R2)a[Rf ]3 a (A) dans laquelle: - les substituants R1, identiques ou différents, représentent chacun un radical monovalent hydrocarboné saturé ou non en C1 à C1 3, substitué ou non substitué, aliphatique, cyclanique ou aromatique; - les substituants R2, identiques ou différents, représentent chacun un radical monovalent hydrocarboné saturé ou non en C1 à C1 3, substitué ou non substitué, aliphatique, cyclanique ou aromatique; - les substituants de fonctionnalisation Rf , identiques ou différents, représentent chacun: un reste oxime de formule: (R3)2 C N-O avec R3 représentant indépendamment, un alkyle linéaire ou ramifié en C1 à Cg; un cycloalkyle en C3 à Cg, un alcényle en C2-Ce, un reste alcoxy de formule: OR4(CH2CH2O)b- avec R4 représentant indépendamment,un alkyle linéaire ou ramificenC1 àCg; uncycloalkyleenC3àCgetb=Oou 1; À un reste acyle de formule: ll R5C 0 avec R5 représentant un radical monovalent hydrocarboné saturé ou non en C1 à C13, substitué ou non substitué, aliphatique, S cyclanique ou aromatique, - n a une valeur suffisante pour conférer au POS A une viscosité dynamique à C allant de 1.000 à 1.000.000 mPa.s; - a est zéro ou 1; -Béventuellement au moins une résine polyorganosiloxane B fonctionnalisée par au moins un radical Rf répondant à la définition donnée supra et présentant, dans sa structure, au moins deux motifs différents choisis parmi ceux de formules (R1)3SiO1/2 (motif M), (R1)2SiO22 (motif D), R1SiO3/2 (motif T) et SiO2 (motif Q), I'un au moins de ces motifs étant un motif T ou Q. les radicaux R1, identiques ou différents, ayant les significations données supra à propos de la formule (A), ladite résine ayant une teneur pondérale en radicaux fonctionnels Rf allant de 0,1 à 10 %, étant entendu qu'une partie des radicaux R. sont des radicaux Rf ; - Céventuellement au moins un réticulant C de formule: (R)aSi [Rf ]4 a avec R2, Rfo et a étant tels que définis ci-dessus, -D- éventuellement au moins un polydiorganosiloxane D linéaire non réactif et non fonctionnalisé Rf et de formule: (R4)3SiO j' - O Si(R)3 (D) m dans laquelle: - les substituants R1, identiques ou différents, ont les mêmes significations que celles donnces ci-avant pour le polyorganosiloxane A de formule (A); m a une valeur suffisante pour conférer au polymère de formule (D) une viscosité dynamique à 25 C allant de 10 à 200.000 mPa.s; - E- au moins un biocide E choisi: o dans le groupe comprenant les hétérocycles soufrés et/ou azotés, les dérivés de l'acide carbamique, les composés aromatiques mono ou polycycliques condensés ou non et leurs mélanges; o de préférence dans le sous-groupe comprenant: les dérivés d'isothiazolone, les dérivés halogénés et sulfonés du toluène, les sulfones, les carbamates, les benzimidezoles, et leurs mélanges; -F- une charge minérale F. de préférence à base de silice eVou de carbonate; -G- une quantité efficace d'un catalyseur de réticulation/durcissement G .. chos'parm: - les sels de métaux choisis dans le groupe comprenant: Sn, Zn, Fe, Pb, Ba, Mn et Zr, de préférence sous forme de monocarboxylates eVou de dicarboxylates, - les dérivés organiques du titane, - et leurs mélanges; -H- éventuellement au moins un agent auxiliaire H non nucléophile, de préférence non aminé. 2- Composition POS selon la revendication1 caractérisée en ce le biocide E est sélectionné dans le groupe comprenant: N-octyl-isothiezoline-3-one, di chloro-N-octyl-isothiezoline-3-one, N-butyl-benzisothiezoline-3-one, 2(4-thiazolyl) benzimidazole, d ilod iométhyl-p-tolyl-su If one, lodo-propynyl-Nbutylcarbamate. 3- Composition POS selon la revendication 1 ou 2 caractérisée en ce que les substituants de fonctionnalisation Rf des formules A, B et C identiques ou différents, représentent chacun: À un reste oxime de formule: (R3)2 C N-O avec R3 représentant indépendamment,un alkyle linéaire ou ramifié en C1 à Cg; un cycloalkyle en C3 à Cg, un alcényle en C2-Ce, de préférence sélectionné dans le groupe comprenant: méthyle, éthyle, propyle, butyle, vinyle, allyle; À eVou un reste alcoxy de formule: oR4(CH2CH2O)b- avec R4 représentant indépendamment, un alkyle linéaire ou ramifié en C à C8; un cycloalkyle en C à C8, de préférence S sélectionné dans le groupe comprenant: méthyle, éthyle, propyle, butyle et méthyglycol, et b = 0 ou 1. 4- Composition POS selon l'une quelconque des revendications 1 à 3 caractérisée en ce que les substituants de fonctionnalisation Rf sont de type alcoxy et répondent à la formule oR4(CH2CH2O)b-, telle que définie dans les revendications précédentes et en ce que le catalyseur de réticulation/durcissement G comprend au moins un sel d'acide carboxylique de Zr, Fe, Pb, Ba ou Mn eVou au moins un dérivé organique du titane choisi dans le groupe constitué par: + des monomères G1 deformule: Ti[(oCH2CH2)c OR7]4 (G1) dans laquelle: - les substituants R7, identiques ou différents, représentent chacun un radical alkyle, linéaire ou ramifié, en Cl à C12; c représente zéro, 1 ou 2; - avec les conditions selon lesquelles, quand le symbole c représente zéro, le radical alkyle R7 possède de 2 à 12 atomes de carbone, et quand le symbole c représente 1 ou 2, le radical alkyle R7 possède de 1 à 4 atomes de carbone; + des polymères G2 découlant de l'hydrolyse partielle des monomères de formule (G1) dans laquelle le symbole R7 a la signification précitée avec le symbole c représentant zéro. - Composition POS selon l'une quelconque des revendications 1 à 4 caractérisée en ce qu'elle comprend au moins un promoteur d'adhérence H1 non nucléophile en particulier et non aminé, de préférence choisi parmi les composés organosiliciques portant à la fois: (1) des groupes hydrolysables liés à l'atome de silicium et (2) des groupes organiques substitués par des radicaux choisis dans le groupe des radicaux (méth) acrylate, époxy, et alcényle, et plus préférentiellement encore dans le groupe comportant: - le vinyltriméthoxysilane (VTMS), - le 3Glycidoxypropyl-triméthoxysilane (GLYMO), - le méthacryloxypropyltriméthoxysilane (MEMO), - et leur mélanges. 6- Composition POS selon l'une quelconque des revendications 1 à 5 caractérisée en ce que les substituants R1 des polymères POS A fonctionnalisés, des résines B fonctionnalisées Rf et des polymères facultatifs non fonctionnalisés et non réactifs D sont sélectionnés dans le groupe formé par: - les radicaux alkyles et halogénoalkyles ayant de 1 à 13 atomes de carbone, - les radicaux cycloalkyles et halogénocycloalkyles ayant de 5 à 13 atomes de carbone, - les radicaux alcényles ayant de 2 à 8 atomes de carbone, - les radicaux aryles et halogénoaryles mononucléaires ayant de 6 à 13 atomes de carbone, - les radicaux cyanoalkyles dont les chanons alkyles ont de 2 à 3 atomes de carbone, les radicaux méthyle, éthyle, propyle, isopropyle, n-hexyle, phényle, vinyle et 3,3,3-trifluoropropyle étant particulièrement préférés. 7- Composition POS selon l'une quelconque des revendications 2 à 6 caractérisoe en ce que les réticulants silane C porteurs des radicaux de fonctionnalisation Rf sont choisis parmi: Si(OC2Hs)4, CH3Si(OCH3)3, CH3Si(oC2H5)3, (C2H5o)3Si(oCH3), (CH2=CH)Si(oCH3)3, (CH2=CH)Si(OC2H5)3. -Si (CH2=CH)(OC2H5)2 8- Composition POS selon l'une quelconque des revendications 1 à 7 caractérisée en ce que l'on utilise un catalyseur de fonctionnalisation choisi dans le groupe comprenant: - I'acétate de potassium (cf. US-A-3. 504.051), - les oxydes minéraux divers (cf. FR-A-1.495.011), - les carbamates (cf. EP-A-0.210.402), - la lithine (cf. EP-A-0.367.696), - la soude ou la potesse (cf. EP-A-0.457.693); la lithine de formule LiOH ou LiOH, H2O étant plus spécialement recommandée. 9- Composition POS selon l'une quelconque des revendications 1 à 8 caractérisée en ce qu'elle comprend: - 100 parties en poids de diorganopolysiloxane(s) linéaire(s) A fonctionnalisé(s) par RfO7 - O à 3O, de préférence 5 à 15, parties en poids de résine(s) hydroxylée(s) B. - 2 à 15, de préférence 3,5 à 7, parties en poids de réticulant(s) C, - O à 3O, de préférence de 5 à 2O, parties en poids de diorganopolysiloxane(s) linéaire(s) non fonctionnalisés et non résctif(s) D, - 0,1 à 1O, de préférence 1 à 5, parties en poids de blocide E, - 2 à 40, de préférence 8 à 20, parties en poids de charge à base de silice eVou de carbonate F. 0,3 à 5, de préférence O,5 à 3, parties en poids de catalyseur de réticulation/durcissement G. et - O à 20 parties en poids d'agent(s) auxiliaire(s) promoteur H1, - O à 2 parties en poids d'agent(s) auxiliaire(s) H2 constitué par un alcool(s). 10- Elastomère non jaunissant susceptible d'adhérer sur différents substrats et obtenu par réticulation et durcissement de la composition selon l'une